ВОЛОКНА НА ОСНОВЕ ГИДРОФОБИЗИРОВАННЫХ ПРОИЗВОДНЫХ ГИАЛУРОНАНА, СПОСОБ ИХ ПОЛУЧЕНИЯ И ПРИМЕНЕНИЕ, ТКАНИ НА ИХ ОСНОВЕ И ИХ ПРИМЕНЕНИЕ

11
18
1. Способ получения волокон на основе производных гиалуронана, ацилированных C-C-группами по гидроксильным группам гиалуроновой кислоты, отличающийся тем, что готовят раствор для прядения, содержащий ацилированное производное гиалуронана с концентрацией в интервале 0,01-15 масс. % в смеси с водой и 2-пропанолом, где вода содержится в количестве 30-90 об. %, и 2-пропанол содержится в количестве 10-70 об. %, затем раствор для прядения вносят в коагуляционную ванну, содержащую водный раствор органической кислоты или ее солей с щелочными или щелочноземельными металлами, причем кислоту выбирают из группы, включающей молочную, винную, лимонную, яблочную, аскорбиновую, щавелевую кислоту или их комбинации, и затем полученные волокна промывают спиртом и сушат.
2. Способ получения по п. 1, отличающийся тем, что производное гиалуронана ацилируют предпочтительно по первичным спиртовым группам N-ацетилглюкозамина.
11
12
13
15
16
18
3. Способ получения по п. 1 или 2, отличающийся тем, что производное гиалуронана выбирают из группы, включающей производные, ацилированные C-C-группами со степенью замещения 30% и более, производные, ацилированные C-C-группами со степенью замещения 20% и более, и производные, ацилированные C-C-группами со степенью замещения 5% и более.
4. Способ получения по п. 1 или 2, отличающийся тем, что производное гиалуронана является пальмитоилгиалуронаном.
5. Способ получения по п. 1 или 2, отличающийся тем, что концентрация водного раствора органической кислоты в коагуляционной ванне составляет 0,5-30 масс. % для молочной кислоты, 0,01-57 масс. % для винной кислоты, 0,5-42 масс. % для лимонной кислоты, 0,5-50 масс. % для яблочной кислоты, 0,5-25 масс. % для аскорбиновой кислоты и 0,5-60 масс. % для щавелевой кислоты.
6. Способ получения по п. 1 или 2, отличающийся тем, что коагуляционная ванна содержит раствор органической кислоты.
7. Способ получения по п. 1 или 2, отличающийся тем, что коагуляционная ванна содержит насыщенный водный раствор молочной кислоты.
8. Способ получения по п. 1 или 2, отличающийся тем, что раствор для прядения дезаэрируют перед его подачей в коагуляционную ванну.
9. Способ получения по п. 1 или 2, отличающийся тем, что температура в коагуляционной ванне находится в интервале 15-45°C, и время выдержки волокон в коагуляционной ванне составляет от 10 секунд до 24 часов.
10. Способ получения по п. 1 или 2, отличающийся тем, что волокна промывают спиртом, выбранным из группы, включающей этанол, 1-пропанол и 2-пропанол.
11. Способ получения по п. 1 или 2, отличающийся тем, что волокна вытягивают после промывки спиртом.
11
18
12. Волокно на основе производного гиалуронана, ацилированное C-C-группами по гидроксильным группам гиалуроновой кислоты, отличающееся тем, что его диаметр составляет 50-300 мкм, прочность при растяжении составляет 0,3-1 сн/децитекс, и волокно вытягивается на 10-40%.
13. Применение волокон по п. 12 для получения вязаного, тканого или нетканого текстиля.
14. Текстиль на основе волокна по п. 12.
15. Применение текстиля на основе волокна по п. 12 для изготовления имплантируемых хирургических материалов в лечении человека и животных.